КЕРАМИЧЕСКАЯ МАССА ДЛЯ ИЗГОТОВЛЕНИЯ НАПОЛЬНОЙ ПЛИТКИ
CERAMIC MIXTURE FOR MAKING FLOOR TILES

Изобретение относится к области технологии силикатов и касается составов керамических масс, которые могут быть использованы для изготовления напольной плитки.
Известна керамическая масса, содержащая, мас.%: глина огнеупорная 45,0-60,0; перлит 25,0-40,0; бентонит 5,0-20,0; шлаки 2,0-6,0 [1].
Задача изобретения состоит в повышении стойкости к истиранию изделий, полученных из керамической массы.
Технический результат достигается тем, что керамическая масса для изготовления напольной плитки, включающая глину огнеупорную и бентонит, дополнительно содержит размолотый циркон и кремнегель при следующем соотношении компонентов, мас.%: глина огнеупорная 80,7-84,0; бентонит 2,0-3,0; размолотый циркон 12,0-16,0; кремнегель 1,0-1,3.
В таблице приведены составы керамической массы для изготовления напольной плитки.
Таблица
Компоненты
Состав, мас.%
1
2
3
Глина огнеупорная
84,0
82,35
80,7
Бентонит
3,0
2,5
2,0
Размолотый циркон
12,0
14,0
16,0
Кремнегель
1,0
1,15
1,3
Истираемость, г/см<sup>2</sup>
~0,01
~0,01
~0,01
В составе керамической массы используют качественные огнеупорные глины и бентониты любых месторождений.
Компоненты дозируют в требуемых количествах. Циркон размалывают до остатка не более 2% на сетке 008, смешивают с измельченной огнеупорной глиной, бентонитом, кремнегелем и готовят керамическую массу с влажностью 9-13%, из которой прессуют плитку полусухим способом. Плитку обжигают при температуре 1250-1280°C.
Источники информации
1. SU 621656, C04B 33/00, 1978.